(57)【要約】  ヘキサメトニウムジカチオン、１，６−ビス（Ｎ−メチルピロリジニウム）ヘキサンジカチオン、および１，４−ビス（Ｎ−メチルピロリジニウム）ブタンジカチオンの１種以上から選択される構造規定剤を使用する、ＡＦＸ骨格型分子ふるいの合成方法を提供する。【選択図】図１
2020533259.tif 000002
【特許請求の範囲】
【請求項１】
ＡＦＸ骨格型の分子ふるいを合成する方法であって、
（ａ）
（１）酸化ケイ素の供給源；
（２）酸化アルミニウムの供給源；
（３）ナトリウムを含むが実質的にカリウムを含まない１族金属（Ｍ）の供給源；
（４）ヘキサメトニウムジカチオン、１，６−ビス（Ｎ−メチルピロリジニウム）ヘキサンジカチオン、および１，４−ビス（Ｎ−メチルピロリジニウム）ブタンジカチオンの１種以上を含む構造規定剤（Ｑ）；
（５）水酸化物イオンの供給源；および
（６）水、
を含む反応混合物を調製すること：ならびに
（ｂ）前記反応混合物を、前記分子ふるいの結晶を形成するのに十分な結晶化条件に供すること、
を含む方法。
【請求項２】
前記反応混合物が、モル比換算で、以下の組成を有する、請求項１に記載の方法。
【表１】
2020533259.tif 000006
【請求項３】
前記反応混合物が、モル比換算で、以下の組成を有する、請求項１に記載の方法。
【表２】
2020533259.tif 000007
【請求項４】
前記結晶化条件が、１２５℃〜２００℃の温度を含む、請求項１に記載の方法。
【請求項５】
ＡＦＸ骨格型で、かつ合成されたままの形態で、ヘキサメトニウムジカチオン、１，６−ビス（Ｎ−メチルピロリジニウム）ヘキサンジカチオン、および１，４−ビス（Ｎ−メチルピロリジニウム）ブタンジカチオンの１種以上をその細孔中に含む、分子ふるい。
【請求項６】
５〜５０の範囲のＳｉＯ２／Ａｌ２Ｏ３モル比を有する、請求項５に記載の分子ふるい。
【請求項７】
５〜２５の範囲のＳｉＯ２／Ａｌ２Ｏ３モル比を有する、請求項５に記載の分子ふるい。
【発明の詳細な説明】
【技術分野】
【０００１】
本開示は、ＡＦＸ骨格型分子ふるいの合成に関する。
【背景技術】
【０００２】
結晶性分子ふるいおよびゼオライトは、その独特なふるいの特徴と触媒特性とにより、炭化水素転化、ガス乾燥および分離などの用途に特に有用である。
【０００３】
分子ふるいは、ゼオライト命名法に関するＩＵＰＡＣ委員会の規則に従って、国際ゼオライト協会の構造委員会によって分類されている。この分類によると、構造が確立された骨格型ゼオライトおよび他の結晶性微細孔性分子ふるいには、３文字のコードが割り当てられ、それは、「Ａｔｌａｓ  ｏｆ  Ｚｅｏｌｉｔｅ  Ｆｒａｍｅｗｏｒｋ  Ｔｙｐｅｓ」、改訂第６版、Ｅｌｓｅｖｉｅｒ（２００７）に記載されている。
【０００４】
構造が確立された既知の分子ふるいの１つは、ＡＦＸと呼ばれる材料であり、これは、四面体配位原子の８員環によって形成される交差チャネルによって規定される細孔を有する分子ふるいであり、約３．４Å〜約３．６Åの断面寸法を有する。ＡＦＸ骨格型分子ふるいの例には、ＳＡＰＯ−５６およびＳＳＺ−１６が含まれる。ＡＦＸ骨格型分子ふるいは、潜在的に、例えば二酸化炭素からメタンの収着分離、ならびに酸素化合物のオレフィンへの転化（ＯＴＯ）および燃焼排ガス中のＮＯｘの選択的還元を含む化学反応の触媒作用に有用な可能性があり、そこでは、小さい細孔サイズが望まれている。
【０００５】
米国特許第４，５０８，８３７号には、ゼオライトＳＳＺ−１６、および１，４−ジ（１−アゾニアビシクロ［２．２．２］オクタン）低級アルカン化合物から誘導される有機窒素含有種の存在下におけるその合成が開示されている。
【０００６】
米国特許第５，１９４，２３５号には、ＤＡＢＣＯ−Ｃｎ−ジクワットカチオンを含む反応混合物からのゼオライトＳＳＺ−１６の合成が開示されており、式中、ＤＡＢＣＯは１，４−ジアザビシクロ［２．２．２］オクタンを表し、ｎは３、４、または５である。
【０００７】
米国特許第５，３７０，８５１号には、Ｎ、Ｎ、Ｎ’Ｎ’−テトラメチルヘキサン−１，６−ジアミンを含む反応混合物からの分子ふるいＳＡＰＯ−５６の合成が開示されている。
【０００８】
米国特許第８，５６２，９４２号には、構造規定剤（ｓｔｒｕｃｔｕｒｅ  ｄｉｒｅｃｔｉｎｇ  ａｇｅｎｔ）として１，３−ビス（１−アダマンチル）イミダゾリウムカチオンを使用するアルミノケイ酸塩ＡＦＸ骨格型ゼオライトの合成が開示されている。
【０００９】
本開示によれば、今では、ヘキサメトニウムジカチオン、１，６−ビス（Ｎ−メチルピロリジニウム）ヘキサンジカチオン、および１，４−ビス（Ｎ−メチルピロリジニウム）ブタンジカチオンが、ＡＦＸ骨格型分子ふるいの合成における構造規定剤として有効であり得ることが見出された。
【発明の概要】
【００１０】
一態様では、ＡＦＸ骨格型の分子ふるいを合成する方法であって、（ａ）（１）酸化ケイ素の供給源；（２）酸化アルミニウムの供給源；（３）ナトリウムを含むが実質的にカリウムを含まない１族金属の供給源；（４）ヘキサメトニウムジカチオン、１，６−ビス（Ｎ−メチルピロリジニウム）ヘキサンジカチオン、および１，４−ビス（Ｎ−メチルピロリジニウム）ブタンジカチオンのうち１種以上を含む構造規定剤；（５）水酸化物イオンの供給源；および（６）水、を含む反応混合物を調製すること、ならびに（ｂ）前記反応混合物を、前記分子ふるいの結晶を形成するのに十分な結晶化条件に供すること、を含む方法を提供する。
【００１１】
別の態様では、ＡＦＸ骨格型で、かつ合成されたままの形態で、ヘキサメトニウムジカチオン、１，６−ビス（Ｎ−メチルピロリジニウム）ヘキサンジカチオン、および１，４−ビス（Ｎ−メチルピロリジニウム）ブタンジカチオンのうち１種以上をその細孔中に含む、結晶性分子ふるいを提供する。
【図面の簡単な説明】
【００１２】
【図１】図１は、例１で調製した合成されたままの分子ふるいの粉末Ｘ線回折（ＸＲＤ）パターンである。
【００１３】
【図２】図２は、例１で調製した合成されたままの分子ふるいの走査電子顕微鏡写真（ＳＥＭ）画像である。
【００１４】
詳細な説明
序論
「骨格型」の用語は、「Ａｔｌａｓ  ｏｆ  Ｚｅｏｌｉｔｅ  Ｆｒａｍｅｗｏｒｋ  Ｔｙｐｅｓ」、改訂第６版、Ｅｌｓｅｖｉｅｒ（２００７）に記載されている意味で使用される。
【００１５】
「合成されたままの」の用語は、本明細書では、結晶化後で、構造規定剤を除去する前の形態の分子ふるいを指すために使用される。
【００１６】
「無水形態」の用語は、本明細書では、物理的に吸着された水と化学的に吸着された水の両方を実質的に含まない分子ふるいを指すために使用される。
【００１７】
本明細書で使用する場合、周期表の族の番号付け体系は、Ｃｈｅｍ．Ｅｎｇ．Ｎｅｗｓ  １９８５、６３（５）、２６〜２７に開示されている。
【００１８】
反応混合物
一般に、ＡＦＸ骨格型分子ふるいは、（ａ）（１）酸化ケイ素の供給源；（２）酸化アルミニウムの供給源；（３）ナトリウムを含むが実質的にカリウムを含まない１族金属（Ｍ）の供給源；（４）ヘキサメトニウムジカチオン、１，６−ビス（Ｎ−メチルピロリジニウム）ヘキサンジカチオン、および１，４−ビス（Ｎ−メチルピロリジニウム）ブタンジカチオンのうち１種以上を含む構造規定剤；（５）水酸化物イオンの供給源；および（６）水、を含む反応混合物を調製すること、ならびに（ｂ）前記反応混合物を、前記分子ふるいの結晶を形成するのに十分な結晶化条件に供すること、により合成することができる。
【００１９】
分子ふるいが形成される反応混合物の組成を、モル比換算で、以下の表１に特定する。
【表１】
2020533259.tif 000003
【００２０】
酸化ケイ素の適切な供給源には、コロイダルシリカ、沈降シリカ、ヒュームドシリカ、アルカリ金属ケイ酸塩およびテトラアルキルオルトケイ酸塩が含まれる。
【００２１】
酸化アルミニウムの適切な供給源には、水和アルミナおよび水溶性アルミニウム塩（例えば、硝酸アルミニウム）が含まれる。
【００２２】
酸化ケイ素と酸化アルミニウムとが組み合わされた供給源を、追加的にまたは代替的に使用することができ、これには、アルミノケイ酸塩ゼオライト（例えば、ゼオライトＹ）およびクレイまたは処理したクレイ（例えば、メタカオリン）が含まれ得る。
【００２３】
１族金属（Ｍ）はナトリウムを含む。金属（Ｍ）は一般的に、反応混合物中に水酸化物として存在する。
【００２４】
特定の態様では、１族金属（Ｍ）には、実質的にカリウムが含まれない場合がある（例えば、カリウムは、Ｍの５重量％未満であり、例えば、２．５重量％未満、１重量％未満、０．５重量％未満、０．１重量％未満、０．０５重量％未満、または０重量％である。）。追加的にまたは代替的に、反応混合物には添加によるカリウムが含まれない場合がある。反応混合物の成分の１種以上の中には、不純物としてカリウムが存在する可能性もあるが、反応混合物にカリウムを導入するための成分を、特に添加することはない。
【００２５】
構造規定剤（Ｑ）には、それぞれ以下の構造（１）、（２）および（３）によって表される、ヘキサメトニウムジカチオン、１，６−ビス（Ｎ−メチルピロリジニウム）ヘキサンジカチオン、および１，４−ビス（Ｎ−メチルピロリジニウム）ブタンジカチオンのうち１種以上が含まれる。
【化１】
2020533259.tif 000004
【００２６】
Ｑの適切な供給源は、ジ第四級アンモニウム化合物の水酸化物、塩化物、臭化物、および／または他の塩である。
【００２７】
さらに、反応混合物には、水酸化ナトリウムなどの水酸化物イオンの供給源も含まれる。さらに、水酸化物は、構造規定剤の対イオンとしても存在し得る。
【００２８】
さらに、反応混合物は、ＳＳＺ−１６などの分子ふるい材料の種を、望ましくは、反応混合物の０．０１〜１０，０００重量ｐｐｍ（例えば、１００〜５０００重量ｐｐｍ）の量で含み得る。
【００２９】
本明細書に記載の各実施形態の場合、分子ふるい反応混合物を、複数の供給源から供給することができる。さらに、２つ以上の反応成分を１つの供給源から供給することもできる。
【００３０】
反応混合物は、バッチ式または連続的のいずれかで調製することができる。本明細書に記載の分子ふるいの結晶サイズ、形態、および結晶化時間は、反応混合物の性質および合成条件によって変化し得る。
【００３１】
結晶化および合成後の処理
上記の反応混合物からの分子ふるいの結晶化は、例えば、ポリプロピレンジャーまたはテフロン内張りまたはステンレス鋼製オートクレーブなどの適切な反応容器内で、静止した状態または撹拌下の状態で、１２５℃〜２００℃の温度で、使用した温度で結晶化が起こるのに十分な時間（例えば、１０〜４８０時間、または２４〜２４０時間）行なうことができる。結晶化は典型的には、自原生（ａｕｔｏｇｅｎｏｕｓ）の圧力下の閉鎖系で行われる。
【００３２】
分子ふるいの結晶が形成された後、その固体生成物は、遠心分離またはろ過などの標準的な機械的分離技術によって反応混合物から回収される。結晶を水洗し、次に、乾燥させて、合成されたままの分子ふるいの結晶を得る。乾燥ステップは、大気圧でまたは真空下で行なうことができる。乾燥ステップは典型的には、２００℃未満の温度で行なわれる。
【００３３】
結晶化プロセスの結果として、回収された結晶性分子ふるいの生成物には、その細孔構造内に、その合成に使用した構造規定剤の少なくとも一部が含まれる。
【００３４】
本明細書に記載したように調製した合成されたままの分子ふるいを、後続する処理に供して、その合成に使用した有機構造規定剤の一部またはすべてを除去することができる。これは、合成されたままの材料を、少なくとも３７０℃の温度に、少なくとも１分間かつ通常は２４時間以内、加熱することができる、熱処理によって都合よく行なうことができる。熱処理には、大気圧以下及び／又は大気圧以上を使用することができるが、大気圧が便宜上の理由から望ましい場合がある。熱処理は、９２５℃までの温度で行なうことができる。追加的に又は代替的に、有機構造規定剤はオゾンを用いる処理によって除去することができる（参照：例えば、Ａ．Ｎ．Ｐａｒｉｋｈら、Ｍｉｃｒｏｐｏｒ．Ｍｅｓｏｐｏｒ．Ｍａｔｅｒ．２００４、７６、１７〜２２）。
【００３５】
所望の程度にまで、合成されたままの分子ふるい中の元の１族の金属カチオン（例えば、Ｎａ＋）は、他のカチオンとのイオン交換によって、当技術分野で周知の技術に従って置換することができる。適切な置換するカチオンには、金属イオン、水素イオン、水素前駆体（例えば、アンモニウムイオン）及びそれらの組み合わせが含まれる。好ましい置換するカチオンには、特定の化学転化反応に触媒活性を適合させるものが含まれ得る。これらには、水素、希土類金属、および元素周期表の２〜１５族の金属が含まれる。
【００３６】
本発明の分子ふるいは、最終的な触媒に追加的な硬度または触媒活性をもたらす結合剤および／またはマトリクス材料などの他の材料と組み合わせることにより、触媒組成物に配合させることができる。
【００３７】
本発明の分子ふるいとブレンドすることができる材料には、様々な不活性または触媒活性材料が含まれる。これらの材料には、カオリンおよび他のクレイ、様々な形態の希土類金属、他の非ゼオライト触媒成分、ゼオライト触媒成分、アルミナまたはアルミナゾル、チタニア、ジルコニア、石英、シリカまたはシリカゾル、ならびにそれらの混合物などの組成物が含まれる。さらに、これらの成分は、触媒全体のコストを削減し、再生中に触媒を遮熱するのを助ける熱シンクとして機能し、触媒を高密度化し、そして触媒強度を高めるのにも効果的である。そのような成分とブレンドする場合、最終的な触媒生成物に含まれるＡＦＸ骨格型分子ふるいの量は、触媒全体の１〜９０重量％（例えば、２〜８０重量％）の範囲であり得る。
【００３８】
分子ふるいの特徴付け
合成されたままでかつ無水形態では、本明細書に記載したようにして調製したＡＦＸ骨格型分子ふるいは、モル比換算で、表２に記載の化学組成を有する。
【表２】
2020533259.tif 000005
【００３９】
合成されたままの形態の分子ふるいは、該合成されたままの形態のものを調製するのに使用した反応混合物中の反応物のモル比とは異なるモル比を有し得ることに留意すべきである。この結果は、反応混合物中の１００％の反応物が、（該反応混合物から）形成された結晶中に完全には取り込まれなかったために起こり得る。
【００４０】
本明細書に開示の方法により合成されるＡＦＸ骨格型分子ふるいは、それらの粉末Ｘ線回折パターンにより特徴付けられる。ＡＦＸ骨格型分子ふるいを表わす粉末ＸＲＤパターンは、国際ゼオライト協会の構造委員会のために発行された「Ｃｏｌｌｅｃｔｉｏｎ  ｏｆ  Ｓｉｍｕｌａｔｅｄ  ＸＲＤ  Ｐｏｗｄｅｒ  Ｐａｔｔｅｒｎｓ  ｆｏｒ  Ｚｅｏｌｉｔｅｓ」改訂第５版，Ｅｌｓｅｖｉｅｒ（２００７）にて参照することができる。
【００４１】
Ｘ線回折パターンの小さい変動は、格子定数の変化によって特定のサンプルの骨格種のモル比が変動することから生じ得る。更に、十分に小さい結晶は、ピークの形や強度に影響して、ピークはかなり拡がるであろう。さらに、ＸＲＤパターンの小さい変動は、調製に使用した有機化合物の変動からも生じ得る。さらに、か焼によっても、ＸＲＤパターンに小さなシフトが生じ得る。これらの小さい変動にもかかわらず、基本的な結晶格子は不変のまま維持される。
【００４２】
本明細書に提示した粉末ＸＲＤパターンを、標準的な技術によって収集した。放射線はＣｕＫα線であった。ピーク高さと位置を、θがブラッグ角のとき２θの関数として、ピークの相対強度から読取り（バックグラウンドについて調整し）、そしてｄ、つまり記録された線に対応する面間隔を算出することができる。
【実施例】
【００４３】
以下の例示的な例は、非限定的であることを意図している。
【００４４】
例１
２７．２０ｇの脱イオン水、１．５５ｇの５０％ＮａＯＨ溶液、８．５７ｇの２０％水酸化ヘキサメトニウム溶液および３．００ｇのＣＢＶ７６０  Ｙゼオライト粉末（Ｚｅｏｌｙｓｔ  Ｉｎｔｅｒｎａｔｉｏｎａｌ、ＳｉＯ２／Ａｌ２Ｏ３モル比＝６０）をテフロンライナー中で一緒に混合した。得られたゲルを均質になるまで攪拌した。次に、ライナーに蓋をして、Ｐａｒｒ鋼製オートクレーブ反応器内に置いた。次に、オートクレーブを１５０℃に加熱したオーブン中に３日間、置いた。固体生成物を、冷却した反応器から遠心分離により回収し、脱イオン水で洗浄し、９５℃で乾燥させた。
【００４５】
生成物を、粉末ＸＲＤおよびＳＥＭにより分析した。図１の粉末ＸＲＤパターンは、純粋なＡＦＸ骨格型分子ふるいである生成物と一致している。図２のＳＥＭ画像は、結晶の一様な視野を示す。
【００４６】
生成物は、ＩＣＰ元素分析により測定して、１２．５５のＳｉＯ２／Ａｌ２Ｏ３モル比を有していた。
【００４７】
例２
５．２３ｇの脱イオン水、０．３９ｇの５０％ＮａＯＨ溶液、０．４８ｇの２０％水酸化ヘキサメトニウム溶液および０．５０ｇのＣＢＶ７６０  Ｙゼオライト粉末（Ｚｅｏｌｙｓｔ  Ｉｎｔｅｒｎａｔｉｏｎａｌ、ＳｉＯ２／Ａｌ２Ｏ３モル比＝６０）をテフロンライナー中で一緒に混合した。得られたゲルを均質になるまで攪拌した。次に、ライナーに蓋をして、Ｐａｒｒ鋼製オートクレーブ反応器内に置いた。次に、オートクレーブを１５０℃に加熱したオーブン中に３日間、置いた。固体生成物を、冷却した反応器から遠心分離により回収し、脱イオン水で洗浄し、９５℃で乾燥させた。
【００４８】
粉末ＸＲＤは、生成物が純粋なＡＦＸ骨格型分子ふるいであることを示した。
【００４９】
生成物は、ＩＣＰ元素分析により測定して、１１．９１のＳｉＯ２／Ａｌ２Ｏ３モル比を有していた。
【００５０】
例３
１０．４６ｇの脱イオン水、０．７７ｇの５０％ＮａＯＨ溶液、０．９５ｇの２０％水酸化ヘキサメトニウム溶液および１．００ｇのＣＢＶ７８０  Ｙ−ゼオライト粉末（Ｚｅｏｌｙｓｔ  Ｉｎｔｅｒｎａｔｉｏｎａｌ、ＳｉＯ２／Ａｌ２Ｏ３モル比＝８０）をテフロンライナー中で一緒に混合した。得られたゲルを均質になるまで撹拌した。次に、ライナーに蓋をして、Ｐａｒｒ鋼製オートクレーブ反応器内に置いた。次に、オートクレーブを１５０℃に加熱したオーブン中に３日間、置いた。固体生成物を、冷却した反応器から遠心分離により回収し、脱イオン水で洗浄して、９５℃で乾燥させた。
【００５１】
粉末ＸＲＤは、生成物が純粋なＡＦＸ骨格型分子ふるいであることを示した。
【００５２】
生成物は、ＩＣＰ元素分析により測定して、１３．１１のＳｉＯ２／Ａｌ２Ｏ３モル比を有していた。
【００５３】
例４
４．５６ｇの脱イオン水、０．１９ｇの５０％ＮａＯＨ溶液、１．４３ｇの２０％水酸化ヘキサメトニウム溶液および０．５０ｇのＣＢＶ７２０  Ｙ−ゼオライト粉末（Ｚｅｏｌｙｓｔ  Ｉｎｔｅｒｎａｔｉｏｎａｌ、ＳｉＯ２／Ａｌ２Ｏ３モル比＝３０）をテフロンライナー中で一緒に混合した。得られたゲルを均質になるまで攪拌した。次に、ライナーに蓋をして、Ｐａｒｒ鋼製オートクレーブ反応器内に置いた。次に、オートクレーブを１５０℃に加熱したオーブン中に３日間、置いた。固体生成物を、冷却した反応器から遠心分離により回収し、脱イオン水で洗浄し、９５℃で乾燥させた。
【００５４】
粉末ＸＲＤは、生成物が純粋なＡＦＸ骨格型分子ふるいであることを示した。
【００５５】
生成物は、ＩＣＰ元素分析により測定して、１１．２４のＳｉＯ２／Ａｌ２Ｏ３モル比を有していた。
【００５６】
例５
例１の合成されたままの分子ふるいを、マッフル炉内で１℃／分の速度で５４０℃に加熱した空気流下でか焼して、５４０℃で５時間保持し、周囲温度に冷却した。
【００５７】
か焼した生成物の微細孔容積は、窒素物理吸着を使用して測定し、データはＢ．Ｅ．Ｔ．法で分析した。測定した微細孔容積は０．２３ｃｍ３／ｇであった。
【００５８】
例６
４．５５ｇの脱イオン水、０．１６ｇの５０％ＮａＯＨ溶液、０．０５ｇの４５％ＫＯＨ溶液、１．４３ｇの２０％水酸化ヘキサメトニウム溶液および０．５０ｇのＣＢＶ７６０  Ｙ−ゼオライト粉末（Ｚｅｏｌｙｓｔ  Ｉｎｔｅｒｎａｔｉｏｎａｌ、ＳｉＯ２／Ａｌ２Ｏ３モル比＝６０）をテフロンライナー中で一緒に混合した。得られたゲルを均質になるまで攪拌した。次に、ライナーに蓋をして、Ｐａｒｒ鋼製オートクレーブ反応器内に置いた。次に、オートクレーブを１５０℃に加熱したオーブン中に３日間、置いた。固体生成物を、冷却した反応器から遠心分離により回収し、脱イオン水で洗浄し、９５℃で乾燥させた。
【００５９】
粉末ＸＲＤは、生成物が純粋なＥＲＩ骨格型分子ふるいであることを示した。
【００６０】
例７
２５．８８ｇの脱イオン水、１．１６ｇの５０％ＮａＯＨ溶液、１０．４６ｇの２０％１，６−ビス（Ｎ−メチルピロリジニウム）ヘキサンヒドロキシド溶液および３．００ｇのＣＢＶ７６０  Ｙ−ゼオライト粉末（Ｚｅｏｌｙｓｔ  Ｉｎｔｅｒｎａｔｉｏｎａｌ、ＳｉＯ２／Ａｌ２Ｏ３モル比＝６０）をテフロンライナー中で一緒に混合した。得られたゲルを均質になるまで攪拌した。次に、ライナーに蓋をして、Ｐａｒｒ鋼製オートクレーブ反応器内に置いた。次に、オートクレーブを１５０℃に加熱したオーブン中に４日間、置いた。固体生成物を、冷却した反応器から遠心分離により回収し、脱イオン水で洗浄し、９５℃で乾燥させた。
【００６１】
粉末ＸＲＤは、生成物が純粋なＡＦＸ骨格型分子ふるいであることを示した。
【００６２】
生成物は、ＩＣＰ元素分析により測定して、１３．９１のＳｉＯ２／Ａｌ２Ｏ３モル比を有していた。
【００６３】
例８
３０．８７ｇの脱イオン水、２．３２ｇの５０％ＮａＯＨ溶液、３．４９ｇの２０％１，６−ビス（Ｎ−メチルピロリジニウム）ヘキサンヒドロキシド溶液および３．００ｇのＣＢＶ７６０  Ｙ−ゼオライト粉末（Ｚｅｏｌｙｓｔ  Ｉｎｔｅｒｎａｔｉｏｎａｌ、ＳｉＯ２／Ａｌ２Ｏ３モル比＝６０）をテフロンライナー中で一緒に混合した。得られたゲルを均質になるまで攪拌した。次に、ライナーに蓋をして、Ｐａｒｒ鋼製オートクレーブ反応器内に置いた。次に、オートクレーブを１５０℃に加熱したオーブン中に３日間、置いた。固体生成物を、冷却した反応器から遠心分離により回収し、脱イオン水で洗浄し、９５℃で乾燥させた。
【００６４】
粉末ＸＲＤは、生成物が純粋なＡＦＸ骨格型分子ふるいであることを示した。
【００６５】
生成物は、ＩＣＰ元素分析により測定して、１３．０５のＳｉＯ２／Ａｌ２Ｏ３モル比を有していた。
【００６６】
例９
２０．７６ｇの脱イオン水、１．５５ｇの５０％ＮａＯＨ溶液、２．１０ｇの２０％１，４−ビス（Ｎ−メチルピロリジニウム）ブタンヒドロキシド溶液および２．００ｇのＣＢＶ７６０  Ｙ−ゼオライト粉末（Ｚｅｏｌｙｓｔ  Ｉｎｔｅｒｎａｔｉｏｎａｌ、ＳｉＯ２／Ａｌ２Ｏ３モル比＝６０）をテフロンライナー中で一緒に混合した。得られたゲルを均質になるまで攪拌した。次に、ライナーに蓋をして、Ｐａｒｒ鋼製オートクレーブ反応器内に置いた。次に、オートクレーブを１５０℃に加熱したオーブン中に３日間、置いた。固体生成物を、冷却した反応器から遠心分離により回収し、脱イオン水で洗浄し、９５℃で乾燥させた。
【００６７】
粉末ＸＲＤは、生成物が純粋なＡＦＸ骨格型分子ふるいであることを示した。
【００６８】
生成物は、ＩＣＰ元素分析により測定して、１２．２３のＳｉＯ２／Ａｌ２Ｏ３モル比を有していた。
【図１】
2020533259.tif 000008
【図２】
2020533259.tif 000009
【国際調査報告】
2020533259.tif 000010
2020533259.tif 000011